(57)【要約】【課題】本発明は、膜強度と発電効率に優れた固体電解質膜、固体電解質膜の製造方法、固体電解質膜を備えた燃料電池、及び燃料電池の製造方法を提供する。【解決手段】電解質が充填された貫通孔を有する多孔質材料層と、前記多孔質材料層の主面の少なくともいずれかに対向して設けられ、電解質が充填された開孔を有する無機材料層と、を備えたことを特徴とする固体電解質膜が提供される。また、貫通孔を有する多孔質材料層の主面に対向して無機材料層を形成する工程と、前記無機材料層に開孔を形成する工程と、前記貫通孔と前記開孔に電解質を充填する工程と、を備えたことを特徴とする固体電解質膜の製造方法が提供される。【選択図】図１
2008078099.tif 000002
【特許請求の範囲】
【請求項１】
電解質が充填された貫通孔を有する多孔質材料層と、
前記多孔質材料層の主面の少なくともいずれかに対向して設けられ、電解質が充填された開孔を有する無機材料層と、
を備えたことを特徴とする固体電解質膜。
【請求項２】
前記多孔質材料層と前記無機材料層との間に設けられた電解質層をさらに備えたことを特徴とする請求項１記載の固体電解質膜。
【請求項３】
前記電解質層の厚さは、１０マイクロメートル以下であることを特徴とする請求項２記載の固体電解質膜。
【請求項４】
前記多孔質材料層は、有機材料から成ることを特徴とする請求項１〜３のいずれか１つに記載の固体電解質膜。
【請求項５】
前記開孔の開口形状は、円形であることを特徴とする請求項１〜４のいずれか１つに記載の固体電解質膜。
【請求項６】
前記開孔の開口形状は、正多角形であることを特徴とする請求項１〜４のいずれか１つに記載の固体電解質膜。
【請求項７】
前記貫通孔の孔径は、０．０１マイクロメートル以上、２００マイクロメートル以下であることを特徴とする請求項１〜６のいずれか１つに記載の固体電解質膜。
【請求項８】
前記多孔質材料層の厚さは、０．０１マイクロメートル以上、１００マイクロメートル以下であることを特徴とする請求項１〜７のいずれか１つに記載の固体電解質膜。
【請求項９】
前記開孔の孔径は、０．０１マイクロメートル以上、２００マイクロメートル以下であることを特徴とする請求項１〜８のいずれか１つに記載の固体電解質膜。
【請求項１０】
前記無機材料層の厚さは、０．０１マイクロメートル以上、１００マイクロメートル以下であることを特徴とする請求項１〜９のいずれか１つに記載の固体電解質膜。
【請求項１１】
貫通孔を有する多孔質材料層の主面に対向して無機材料層を形成する工程と、
前記無機材料層に開孔を形成する工程と、
前記貫通孔と前記開孔に電解質を充填する工程と、
を備えたことを特徴とする固体電解質膜の製造方法。
【請求項１２】
前記無機材料層を形成する工程の前に、前記多孔質材料層の前記主面を改質する工程をさらに備えたことを特徴とする請求項１１記載の固体電解質膜の製造方法。
【請求項１３】
前記無機材料層を形成する工程の前に、前記多孔質材料層の前記主面に対向して電解質層を形成する工程をさらに備えたことを特徴とする請求項１１または１２に記載の固体電解質膜の製造方法。
【請求項１４】
請求項１〜１０のいずれか１つに記載の固体電解質膜と、
カソード電極と、
アノード電極と、
を備えたことを特徴とする燃料電池。
【請求項１５】
前記無機材料層は、前記カソード電極と前記アノード電極とのうちで、触媒効率がより高い触媒を有するものの側に設けられていることを特徴とする請求項１４記載の燃料電池。
【請求項１６】
請求項１１〜１３のいずれか１つに記載の製造方法で固体電解質膜を製造する工程と、
カソード電極側の集電体を形成し、その上に触媒を形成してカソード電極を作成する工程と、
アノード電極側の集電体を作成し、その上に触媒を形成してアノード電極を作成する工程と、
前記固体電解質膜の両側に、前記カソード電極と前記アノード電極とを接合する工程と、
を備えたことを特徴とする燃料電池の製造方法。
【発明の詳細な説明】
【技術分野】
【０００１】
本発明は、固体電解質膜、固体電解質膜の製造方法、固体電解質膜を備えた燃料電池、及び燃料電池の製造方法に関する。
【背景技術】
【０００２】
近年の電子技術の進歩に伴い、電子機器の小型化、高性能化、ポータブル化が進んでおり、これに使用される電池の小型化、高エネルギー密度化の要求が強まっている。そのような中、小型軽量でありながら高容量の燃料電池が注目されている。
【０００３】
特に、メタノールを燃料とする直接メタノール形燃料電池（ＤＭＦＣ：Direct Methanol Fuel Cell）は、水素ガスを使用する燃料電池に比べて、水素ガスの取り扱いの困難さや有機燃料を改質して水素を作り出す装置等の必要がないため、小型化に適している。この直接メタノール形燃料電池では、アノード電極側にメタノールと水を供給し、固体電解質膜近傍の触媒でメタノールと水とを反応させてプロトン（Ｈ＋）と電子（ｅ−）とを取り出している。しかし、このような直接メタノール形燃料電池においては、アノード電極とカソード電極との間に設けられた固体電解質膜をメタノールが透過してしまう、「メタノールクロスオーバー」と呼ばれる現象が起こり、発電効率が著しく低下してしまうという問題がある。
【０００４】
そのため、このメタノールクロスオーバーを抑制した多孔質の固体電解質膜が提案されている（特許文献１〜３を参照）。
【０００５】
しかしながら、特許文献１に開示されているような無機材料のみを用いた膜では、薄型化が困難なためプロトン（Ｈ＋）の通過距離が長く、プロトン（Ｈ＋）の伝導性に問題があった。また、特許文献２や特許文献３に開示されているような有機材料のみを用いた膜では、膜自体の強度が低く、また、燃料電池の燃料への接触により膨潤が起こり、メタノールクロスオーバーが増大するという問題があった。
【特許文献１】特開２００５−２８５４１３号公報
【特許文献２】特開２００５−２７６７４７号公報
【特許文献３】特開２００５−２６８０３２号公報
【発明の開示】
【発明が解決しようとする課題】
【０００６】
本発明は、膜強度と発電効率に優れた固体電解質膜、固体電解質膜の製造方法、固体電解質膜を備えた燃料電池、及び燃料電池の製造方法を提供する。
【課題を解決するための手段】
【０００７】
本発明の一態様によれば、電解質が充填された貫通孔を有する多孔質材料層と、前記多孔質材料層の主面の少なくともいずれかに対向して設けられ、電解質が充填された開孔を有する無機材料層と、を備えたことを特徴とする固体電解質膜が提供される。
【０００８】
また、本発明の他の一態様によれば、貫通孔を有する多孔質材料層の主面に対向して無機材料層を形成する工程と、前記無機材料層に開孔を形成する工程と、前記貫通孔と前記開孔に電解質を充填する工程と、を備えたことを特徴とする固体電解質膜の製造方法が提供される。
【０００９】
また、本発明のさらに他の態様によれば、上記の固体電解質膜と、カソード電極と、アノード電極と、を備えたことを特徴とする燃料電池が提供される。
【００１０】
また、本発明のさらに他の一態様によれば、上記の製造方法で固体電解質膜を製造する工程と、カソード電極側の集電体を形成し、その上に触媒を形成してカソード電極を作成する工程と、アノード電極側の集電体を作成し、その上に触媒を形成してアノード電極を作成する工程と、前記固体電解質膜の両側に、前記カソード電極と前記アノード電極とを接合する工程と、を備えたことを特徴とする燃料電池の製造方法が提供される。
【発明の効果】
【００１１】
本発明によれば、膜強度と発電効率に優れた固体電解質膜、固体電解質膜の製造方法、固体電解質膜を備えた燃料電池、及び燃料電池の製造方法が提供される。
【発明を実施するための最良の形態】
【００１２】
以下、図面を参照しつつ、本発明の第１の実施形態について説明する。
【００１３】
図１は、本発明の第１の実施形態に係る固体電解質膜を説明するための模式断面図である。固体電解質膜１は、多孔質材料層２とその主面の両側に形成された無機材料層３とを備える。そして、多孔質材料層２には迷路状の貫通孔４が、無機材料層３には開孔５が設けられている。また、貫通孔４と開孔５には電解質９が充填されている。
【００１４】
多孔質材料層２は、プロトン（Ｈ＋）の伝導と有機燃料の透過（例えば、メタノールクロスオーバー）を抑制する機能を有する。後述するように、無機材料層３はそれのみで有機燃料の透過（例えば、メタノールクロスオーバー）を抑制するのではなく、多孔質材料層２の寸法変化を妨げて有機燃料の透過（例えば、メタノールクロスオーバー）を抑制する機能を有する。
【００１５】
貫通孔４を迷路状とするのは、有機燃料の透過（例えば、メタノールクロスオーバー）を抑制する機能を重視したためである。無機材料層３に設けられる孔を開孔５（ストレートな孔）としたのは、プロトン（Ｈ＋）の伝導性を重視したためであり、これを貫通孔４と同じように迷路状とすれば固体電解質膜１全体としてのプロトン（Ｈ＋）の伝導性に問題が生じるからである。
【００１６】
多孔質材料層２は、耐熱性のある有機材料、無機材料、もしくはこれらの複合材料から構成されるものとすることができる。
【００１７】
具体的には、有機材料として、ポリエチレン、ポリプロピレン、ポリイミド、ポリアミド、ポリエーテルイミド、ポリエーテルエーテルケトン、ポリテトラフルオロエチレン、テトラフルオロエチレン−エチレン共重合体、テトラフルオロエチレン−プロピレン共重合体、テトラフルオロエチレン−ヘキサフルオロプロピレン共重合体、ポリビニリデンフルオライド、テトラフルオロエチレン−パーフルオロアルコキシエチレン共重合体、ポリスルフォン、ポリフェニレンスルフィド、ポリアリレート、ポリエーテルスルフォン、ポリシラザンなどを、無機材料として、酸化シリコン、炭化シリコン、窒化シリコン、アルミナ、酸化ジルコニウム、セリア、酸化鉛、酸化ビスマス、酸化ホウ素などを、複合材料として、ポリプロピレンにガラス繊維や有機繊維を複合混入させたものなど、を例示することができる。
【００１８】
ただし、多孔質材料層２は有機材料や複合材料から構成されることがより好ましい。有機材料や複合材料とすれば、より薄い固体電解質膜１を形成させることができ、プロトン（Ｈ＋）の伝導に有利となるからである。また、有機材料や複合材料は柔軟性に富み、割れや欠けなどの破損に強く、小型化に適しているからでもある。
【００１９】
これらの材料に迷路状の貫通孔４を設けて多孔質化する方法としては、相分離法、発泡法、ゾルゲル法などの公知の化学的、物理的方法を用いることができる。
【００２０】
無機材料層３は、耐熱性のある無機材料から構成されるものとすることができる。具体的には、シリコン、酸化シリコン、窒化シリコン、酸化アルミ、酸化ホウ素、酸化ビスマス、酸化バリウム、酸化亜鉛、酸化マグネシウム、酸化カルシウム、酸化ストロンチウム、酸化リチウム、酸化ナトリウム、酸化カリウムなどを例示することができる。これらの材料に開孔５を設ける方法については後述する。
【００２１】
貫通孔４と開孔５に充填される電解質９の材質は、その骨格中に少なくともヒドロキシ基、カルボキシル基、スルホン基、前記カルボキシル基と前記スルホン基の少なくとも２種が反応してなるエステル基、エーテル基を含有するものとすることができる。具体的には、ポリテトラフルオロエチレンを主成分とするもの、ポリビニルスルホン酸、ポリスチレンスルホン酸、ポリ（α−メチルスチレン）スルホン酸などを例示することができる。これらの材料を貫通孔４と開孔５に充填する方法については後述する。
【００２２】
多孔質材料層２の厚さは、０．０１マイクロメートル以上、１００マイクロメートル以下とすることが好ましい。０．０１マイクロメートルより薄くなれば固体電解質膜１としての強度が弱くなりすぎ、また、１００マイクロメートルより厚くなればプロトン（Ｈ＋）の通過距離が長くなりすぎるためその伝導性に問題が生じるからである。この場合、プロトン（Ｈ＋）の伝導性を重視して１０マイクロメートル以上、３０マイクロメートル以下とすることがより好ましい。
また、例えば、多孔質材料層２が有機材料のみから形成される場合は、製造や取扱の容易さを考慮して、１０マイクロメートル程度以上とすることが好ましい。ただし、無機材料のみ、または複合材料の場合は１０マイクロメートルよりも薄くすることができる。
【００２３】
多孔質材料層２の貫通孔４の孔径は、０．０１マイクロメートル以上、２００マイクロメートル以下とすることが好ましい。０．０１マイクロメートルより小さくなれば、プロトン（Ｈ＋）の伝導性に問題が生じ、２００マイクロメートルより大きくなれば後述する無機材料層３による有機燃料の透過（例えば、メタノールクロスオーバー）の抑制が困難になるからである。この場合、これらのバランスを考慮して０．１マイクロメートル以上、１０マイクロメートル以下とすることがより好ましい。尚、孔径は、貫通孔４の開口形状を円形に換算した時の直径である。
【００２４】
多孔質材料層２の貫通孔４の空隙率は、３０％以上、８０％以下とすることが好ましい。３０％より小さくなれば、プロトン（Ｈ＋）の伝導性に問題が生じ、８０％より大きくなれば後述する無機材料層３による有機燃料の透過（例えば、メタノールクロスオーバー）の抑制が困難になるからである。この場合、有機燃料の透過（例えば、メタノールクロスオーバー）の抑制を重視して３０％以上、６０％以下とすることがより好ましい。
【００２５】
無機材料層３の厚さは、０．０１マイクロメートル以上、１００マイクロメートル以下とすることが好ましい。０．０１マイクロメートルより薄くなれば、無機材料層３の強度が弱くなるため後述する多孔質材料層２の膨潤などによる有機燃料の透過（例えば、メタノールクロスオーバー）を抑制する効果が小さくなり、１００マイクロメートルより厚くなればプロトン（Ｈ＋）の通過距離が長くなるため、プロトン（Ｈ＋）の伝導性に問題が出るからである。この場合、例えば、多孔質材料層２の膨潤などによる有機燃料の透過（例えば、メタノールクロスオーバー）を抑制する効果を重視して０．５マイクロメートル以上、１０マイクロメートル以下とすることがより好ましい。
【００２６】
無機材料層３の開孔５の孔径は、０．０１マイクロメートル以上、２００マイクロメートル以下とすることが好ましい。０．０１マイクロメートルより小さくなれば、プロトン（Ｈ＋）の伝導性に問題が生じ、２００マイクロメートルより大きくなれば、無機材料層３の強度が弱くなるため後述する多孔質材料層２の膨潤などによる有機燃料の透過（例えば、メタノールクロスオーバー）を抑制する効果が小さくなるからである。この場合、これらのバランスを考慮して０．１マイクロメートル以上、１０マイクロメートル以下とすることがより好ましい。また、例えば、加工の容易性を考慮すれば、０．０５マイクロメートル以上とすることもできる。尚、孔径は、開孔５の開口形状を円形に換算した時の直径である。
【００２７】
無機材料層３の開孔５の開孔率は、２０％以上、９０％以下とすることが好ましい。２０％より小さくなれば、プロトン（Ｈ＋）の伝導性に問題が生じ、９０％より大きくなれば、無機材料層３の強度が弱くなるため後述する多孔質材料層２の膨潤などによる有機燃料の透過（例えば、メタノールクロスオーバー）を抑制する効果が小さくなるからである。この場合、プロトン（Ｈ＋）の伝導性を重視して５０％以上、８０％以下とすることがより好ましい。
【００２８】
無機材料層３の開孔５の孔径と無機材料層３の厚さとの比（無機材料層３の開孔５の孔径/無機材料層３の厚さ）は、プロトン（Ｈ＋）の伝導性と膨潤による有機燃料の透過（例えば、メタノールクロスオーバー）を抑制する効果とのバランスを考慮して、１００以下とすることが好ましい。さらに、プロトン（Ｈ＋）の伝導性を確保しつつ膨潤による有機燃料の透過（例えば、メタノールクロスオーバー）を抑制する効果を重視すれば、1以下とすることがより好ましい。
【００２９】
無機材料層３の開孔５の開口形状と配置について説明する。
【００３０】
開孔５の開口形状を「円形」とすれば、応力集中を緩和して、孔の存在による無機材料層３の強度の低下を抑えることができる。また、開孔５の開口形状を「角形」とすれば、隣接する孔同士の間のスペースを有効に使えるので、「円形」の場合に比べて開孔率を高くすることができる。また、「角形」を、平面充填とすることができる正多角形（正三角形、正方形、正六角形）とすれば、開孔率を最も高くすることができる。開孔５の配置は、格子状や平面充填となるような配置にすることができる。特に、正六角形を平面充填（ハニカム構造）となるようにすれば、孔が存在することによる無機材料層３の強度の低下を最小限に抑えつつ、開孔率を最も高くすることができる。
【００３１】
図２は、開孔５の開口形状を円形とし、千鳥状に配置した場合を説明するための模式図である。図２に示したものでは、開孔５の直径ｄ１を１０マイクロメートル、隣接する孔同士の間のスペースａ１を２マイクロメートルとした。この時の、開孔率は６３．９％であった。尚、スペースａ１を３マイクロメートルとした場合の開孔率は、５３．４％であった。
【００３２】
図３は、開孔５の開口形状を正六角形とし、平面充填となるようにした場合（ハニカム構造）を説明するための模式図である。図３に示したものでは、開孔５の対角寸法ｄ２を１００マイクロメートル、隣接する孔同士の間のスペースａ２を２０マイクロメートルとした。この時の、開孔率は８５．３％であった。
【００３３】
このように、開孔５の開口形状を正六角形とし、平面充填（ハニカム構造）となるようにすれば、高い開孔率と強度を有する無機材料層３を得ることができる。
【００３４】
開孔５の分布については、一般的には均一とすることができる。しかしながら、固体電解質膜１の主面が略鉛直になるような状態で燃料電池を作動させるような場合は、鉛直上方に行くほど開孔５の分布を密になるようにすることもできる。尚、この場合、鉛直上方に行くほど開孔５の孔の開口面積が大きくなるようにしてもよい。後述する触媒との反応が不均一になる場合があるからである。
【００３５】
次に、多孔質材料層２の膨潤などによる有機燃料の透過（例えば、メタノールクロスオーバー）を抑制する効果について説明する。
【００３６】
燃料電池の燃料である有機燃料（例えば、メタノール）水溶液が多孔質材料層２に接触し続けると、有機燃料（例えば、メタノール）が多孔質材料層２に浸透して多孔質材料層２の膨潤が起こる。そして、このような膨潤が起こると、有機燃料の透過（例えば、メタノールクロスオーバー）が発生する。これは、膨潤により多孔質材料層２の貫通孔４が、寸法変化（押し広げられる）を起こすためであると考えられる。
【００３７】
有機燃料の透過（例えば、メタノールクロスオーバー）が発生して、カソード電極（空気極）側に有機燃料（例えば、メタノール）が到達すると、燃料である有機燃料（例えば、メタノール）はプロトン（Ｈ＋）や電子（ｅ−） を発生しないまま消費されてしまう。さらには、カソード電極（空気極）側の触媒、例えば白金（Ｐｔ）などを被毒して触媒活性の低下をも招き、発電効率を著しく低下させる。
【００３８】
本実施の形態においては、多孔質材料層２の主面に無機材料層３が形成されている。そのため、この無機材料層３により多孔質材料層２の膨潤などによる膨張を抑えて、貫通孔４の寸法変化を妨げ、有機燃料の透過（例えば、メタノールクロスオーバー）の発生を抑制することができる。
【００３９】
固体電解質膜１は、有機燃料の透過（例えば、メタノールクロスオーバー）を抑制する機能の他に、プロトン（Ｈ＋）を透過させる機能をも有する必要がある。この時、多孔質材料層２と無機材料層３との寸法関係において、プロトン（Ｈ＋）の伝導性を優先させれば、有機燃料の透過（例えば、メタノールクロスオーバー）を抑制する機能は低下する関係にある。そのため、双方の機能を考慮した固体電解質膜１（多孔質材料層２と無機材料層３）の寸法関係が必要となり、それが前述のものとなる。
【００４０】
また、燃料電池 を使用しないときは固体電解質膜１ は乾燥して収縮する。その上、触媒の活性を高めて発電効率を上げるために、燃料電池の動作温度は高くなる傾向にあり、温度変化による膨張と収縮も大きくなってきている。その結果、このような膨張と収縮によるストレスで、固体電解質膜 １から触媒層が剥離するなどの不具合が生じる虞もある。本実施の形態における無機材料層３は、このような場合においても、多孔質材料層２の寸法変化を妨げて触媒層の剥離や有機燃料の透過（例えば、メタノールクロスオーバー）などの不具合を抑制することができる。
【００４１】
以上説明したように、本実施の形態によれば、高い膜強度と有機燃料の透過（例えば、メタノールクロスオーバー）を抑制して高い発電効率とを有する固体電解質膜を得ることができる。
【００４２】
次に、本発明の第２の実施形態について説明する。  
図４は、本発明の第２の実施形態に係る固体電解質膜を説明するための模式断面図である。固体電解質膜６は、多孔質材料層２と無機材料層３との間に電解質層７がさらに設けられている。多孔質材料層２と電解質層７、電解質層７と無機材料層３はそれぞれ密着するように形成されている。尚、図１に示した固体電解質膜１と同様の部分には同じ符号を付し説明は省略する。
【００４３】
多孔質材料層２と無機材料層３の界面における密着性が悪いと、プロトン（Ｈ＋）の伝導性が低下して発電効率の低下をもたらす原因となる。この密着性を高めるために設けられたのが電解質層７である。
【００４４】
電解質層７の材質は、プロトン（Ｈ＋）の伝導性と界面における密着性を考慮する必要があり、その骨格中に少なくともヒドロキシ基、カルボキシル基、スルホン基、前記カルボキシル基と前記スルホン基の少なくとも２種が反応してなるエステル基、エーテル基を含有するものとすることができる。具体的には、ポリテトラフルオロエチレンを主成分とするもの、ポリビニルスルホン酸、ポリスチレンスルホン酸、ポリ（α−メチルスチレン）スルホン酸などを例示することができる。
【００４５】
電解質層７の厚さは、１０マイクロメートル以下とすることが好ましい。１０マイクロメートルより大きくすれば、プロトン（Ｈ＋）の伝導性に問題が生じるからである。
【００４６】
本実施形態によれば、多孔質材料層２と無機材料層３の界面における密着性を増すことにより、高い発電効率を有する固定電解質膜を得ることができる。
【００４７】
次に、本発明の第３の実施形態について説明する。  
図５は、本発明の第３の実施形態に係る固体電解質膜を説明するための模式断面図である。固体電解質膜８は、多孔質材料層２と、その主面の一方の側に形成された無機材料層３とを備える。図１に示した固体電解質膜１と同様の部分には同じ符号を付し説明は省略する。
【００４８】
有機燃料の透過（例えば、メタノールクロスオーバー）を抑制するためには、多孔質材料層２の主面の少なくとも一方の側に無機材料層３が形成されていればよい。この場合、燃料電池の発電効率を考慮して無機材料層３を形成させる面を選択することが好ましい。例えば、直接メタノール形燃料電池のアノード電極側の触媒（例えば、白金ＰｔとルテニウムＲｕ）とカソード電極側の触媒（例えば、白金Ｐｔ）とでは、アノード電極側の触媒の触媒効率の方が悪い。そのため、触媒効率が悪いアノード電極側の多孔質材料層２の主面を開放状態にした方が、発電効率の観点から好ましい。そのためこの例の場合は、触媒効率の高いカソード電極側の主面に無機材料層３を形成させるようにすることが好ましい。
【００４９】
このように、燃料電池の発電効率を考慮して、多孔質材料層２の主面の一方の側に無機材料層３を形成させるようにすれば、プロトン（Ｈ＋）の伝導性の観点からは有利となり、両側に形成させる場合よりも発電効率を高めることができる。ただし、耐久性や経年変化の観点からは、両側に無機材料層３を形成させる方が好ましい。
【００５０】
次に、本発明の第４の実施形態について説明する。  
図６は、本発明の第４の実施形態に係る固体電解質膜の製造方法を説明するためのフローチャートである。
【００５１】
まず、相分離法、発泡法、ゾルゲル法などの化学的、物理的方法を用いて多孔質材料層２を形成させる（ステップＳ１）。尚、多孔質材料層２は、市販の多孔質材料を適宜用いるようにしてもよい。その場合は、ステップＳ１は不要となる。例えば、厚さ２５マイクロメートル、開孔率４５%のポリイミド多孔膜（宇部興産製ユーピレックスＰＴ）などを用いることができる。
【００５２】
次に、多孔質材料層２の主面に無機材料層３を形成させる（ステップ２）。例えば、前述のポリイミド多孔膜上に二酸化シリコン（ＳｉＯ２）を０．５マイクロメートル程度成膜する。成膜法としては、スパッタ法に代表される物理的成膜法や、ＣＶＤ（Chemical Vapor Deposition）法に代表される化学的成膜法を用いることができる。例えば、二酸化シリコン（ＳｉＯ２）を成膜する方法としてＲＦスパッタ法を用い、その時の成膜条件として、ターゲットを二酸化シリコン（ＳｉＯ２）、圧力を１Ｐａ程度、ＲＦパワーを４００ワット程度、スパッタガスとしてＡｒガスを３０ｓｃｃｍ程度、多孔質材料層温度を４０℃程度とすることができる。
【００５３】
ここで、無機材料層３は、多孔質材料層２に密着するように形成させることが好ましい。多孔質材料層２と無機材料層３との界面における密着性が悪いと、プロトン（Ｈ＋）の伝導性が低下して発電効率の低下をもたらす原因となるからである。そのため、前述のように多孔質材料層２と無機材料層３の間に電解質層７を形成させることもできる。例えば、電解質層７としては、ナフィオン（登録商標、デュポン社製）を例示することがでる。その形成方法としては、ナフィオン（登録商標、デュポン社製）溶液に多孔質材料層２を浸漬し、それを引き上げて乾燥させ溶媒を除去するようにすれば多孔質材料層２の主面に電解質層７を形成させることができる。尚、この場合は電解質層７を形成させる際に、後述する多孔質材料層２の貫通孔４へ電解質層７と同材質の電解質９を充填させるようにする。
このような電解質層７を設ければ、多孔質材料層２と無機材料層３との密着性を上げることができる。その結果、プロトン（Ｈ＋）の伝導性を向上させることができるので発電効率を高めることができる。
【００５４】
また、電解質層７を設けない場合においても、多孔質材料層２と無機材料層３との密着性を上げるために、多孔質材料層２の表面改質処理を行うことが好ましい。例えば、多孔質材料層２が有機材料から成り、無機材料層３として二酸化シリコン（ＳｉＯ２）のような酸化物を選択する場合は、多孔質材料層２の表面が親水性となるようにすることが好ましい。この場合の改質処理方法として、エキシマランプなどの紫外線光の照射による表面改質方法を例示することができる。特に、エキシマランプが発生する波長が172ナノメートルの真空紫外光は光子エネルギーが強く、また広い面積を照射できるので改質処理の効率を高めることができる。尚、表面改質処理は前述の電解質層７を設ける場合にも行うことが好ましい。
このような表面改質処理をすれば、多孔質材料層２と無機材料層３との密着性を上げることができる。その結果、プロトン（Ｈ＋）の伝導性を向上させることができるので発電効率を高めることができる。
【００５５】
次に、無機材料層３に開孔５を設ける（ステップＳ３）。開孔５を設ける方法としては、ドライエッチング法やウェットエッチング法などを用いることができる。ここでは、ウェットエッチング法を用いる場合を例示する。まず、無機材料層３の上に紫外線硬化型樹脂を数十マイクロメートル程度にスピンコートし、焼成、露光、現像、ポストベークを経て開孔５のパターンを形成させる。その後、バッファード弗酸にてエッチングを行い、剥離液を用いてレジストを除去すれば無機材料層３に所望の開孔５を設けることができる。
【００５６】
次に、多孔質材料層２の貫通孔４と無機材料層３の開孔５に電解質９を充填させる（ステップＳ４）。電解質９を充填させる方法としては、多孔質材料層２と無機材料層３とを電解質溶液中に浸漬させ、これを引き上げて乾燥させ溶媒を除去する方法を例示することができる。この時、浸漬と乾燥は数回繰り返すようにする。尚、電解質溶液の溶媒は、水と界面活性剤、有機溶剤、またはこれらの混合溶液などが使用されるが、電解質９が溶解できるか、または安定して分散するものである必要がある。電解質溶液としてはナフィオン（登録商標、デュポン社製）溶液を例示することができる。
【００５７】
次に、本発明の第５の実施形態について説明する。  
図７は、本発明の第５の実施形態に係る燃料電池を説明するための模式図である。尚、説明の便宜上、メタノールを燃料とする直接メタノール形燃料電池（ＤＭＦＣ：Direct Methanol Fuel Cell）で説明をする。
【００５８】
図７に示すように、燃料電池１０は、図１で説明した固体電解質膜１とカソード電極１６とアノード電極１７を設けた電解質膜電極接合体１８（ＭＥＡ：Membrane Electrode Assembly）を備えている。尚、電解質膜電極接合体１８は図示しないケースに収められている。尚、固体電解質膜は図４や図５で説明したものを用いてもよい。
【００５９】
固体電解質膜１は、前述したように多孔質材料層２とその主面に形成された無機材料層３とを備える。そして、多孔質材料層２には迷路状の貫通孔４が、無機材料層３には開孔５が設けられており、貫通孔４と開孔５には電解質９が充填されている。
【００６０】
具体例を例示すれば、多孔質材料層２を、厚さ２５マイクロメートル、開孔率４５%のポリイミド多孔膜とし、無機材料層３を、厚さ０．５マイクロメートル程度の二酸化シリコン（ＳｉＯ２）とすることができる。また、電解質９の材質は、ナフィオン（登録商標、デュポン社製）とすることができる。開孔５は、図３に示したように、開口形状を正六角形とし平面充填となるようにすることができる（ハニカム構造）。具体例を例示すれば、開孔５の対角寸法を１００マイクロメートル、隣接する孔同士の間のスペースを２０マイクロメートルとすることができる。貫通孔４の孔径は１マイクロメートル程度とすることができる。
【００６１】
カソード電極１６の集電体１１には、ＰＴＦＥ（Polytetrafluoroethylene）溶液を含浸させて撥水処理を行った多孔質性のカーボン織布またはカーボンペーパー（ＰＴＦＥ含有量は５重量％程度）を用いることができる。カソード電極１６の触媒１２には、白金（Ｐｔ）の微粒子を、活性炭・黒鉛などの粒子状または繊維状のカーボン上に担持させたものを用いることができる。この時、触媒中の白金（Ｐｔ）の含有量は、１０重量％〜７０重量％程度とすることが好ましい。
【００６２】
アノード電極１７の集電体１３には、ＰＴＦＥ（Polytetrafluoroethylene）溶液を含浸させて撥水処理を行った多孔質性のカーボン織布またはカーボンペーパー（ＰＴＦＥ含有量は５重量％程度）を用いることができる。アノード電極１７の触媒１４には、白金（Ｐｔ）−ルテニウム（Ｒｕ）の微粒子を、活性炭・黒鉛などの粒子状または繊維状のカーボン上に担持させたものを用いることができる。この時、触媒中の白金（Ｐｔ）とルテニウム（Ｒｕ）の合計含有量は１０重量％〜７０重量％程度とすることが好ましい。また、白金（Ｐｔ）とルテニウム（Ｒｕ）の重量比は、白金（Ｐｔ）：ルテニウム（Ｒｕ）＝５：１〜１：２程度が好ましい。集電体１１と集電体１３は負荷１５と電気的に接続されている。
【００６３】
その他、図示は省略するが、カソード電極１６側には、空気（酸素：Ｏ２）の供給や発生した水を水蒸気として排出するための空気孔が複数設けられている。また、アノード電極１７側には、燃料（メタノール水溶液）を供給するための燃料供給口と残余の燃料（メタノール水溶液）や反応によって生じた炭酸ガス（二酸化炭素：ＣＯ２）を外部に排出するための燃料排出口が設けられている。
【００６４】
尚、具体例として例示した材質、寸法、断面形状、開口形状、配置、成分比などはこれらに限定されるわけではなく、適宜変更することができる。
【００６５】
次に、燃料電池１０の作用について説明する。  
アノード電極１７側に、燃料であるメタノール水溶液が燃料供給口から供給されると、メタノール水溶液はアノード電極１７の触媒１４により下記の式(１)の酸化反応を生ずる。そして、この反応により二酸化炭素ＣＯ２とプロトン（Ｈ＋）と電子（ｅ−）とを発生させる。プロトン（Ｈ＋）は、固体電解質膜１を透過してカソード電極１６側に移動する。電子（ｅ−）は、負荷１５を通って仕事をした後、カソード電極１６側に移動する。
ＣＨ３ＯＨ＋Ｈ２Ｏ→ＣＯ２＋６Ｈ＋＋６ｅ− …(１)
カソード電極１６側に到達したプロトン（Ｈ＋）と、負荷１５を通って仕事をした後にカソード電極１６に側に到達した電子（ｅ−）とが、カソード電極１６の触媒１２により空気中の酸素Ｏ２と反応して式(２)の還元反応を生じる。
６Ｈ＋＋６ｅ−＋３／２Ｏ2→３Ｈ2Ｏ …(２)
アノード電極１７側で発生した二酸化炭素（ＣＯ２）は、残余のメタノール水溶液とともに燃料排出口から外部に排出される。また、カソード電極１６側で発生した水は、水蒸気として空気孔から排出される。
【００６６】
本実施の形態に係る燃料電池には、前述した固体電解質膜が設けられている。そのため、本実施の形態によれば、高い膜強度と有機燃料の透過（例えば、メタノールクロスオーバー）を抑制して高い発電効率を有する燃料電池を得ることができる。
【００６７】
次に、本発明の第６の実施形態に係る燃料電池の製造方法について説明する。  
図８は、本発明の第６の実施形態に係る燃料電池の製造方法を説明するためのフローチャートである。
【００６８】
前述した方法により本発明に係る固体電解質膜１を作成する（ステップＳ１０）。尚、固体電解質膜は図４や図５で説明したものであってもよい。
【００６９】
多孔質性のカーボン織布またはカーボンペーパーにＰＴＦＥ（Polytetrafluoroethylene）溶液を含浸させてカソード電極１６側の集電体１１を作成する（ステップＳ２０）。この時、ＰＴＦＥ含有量は５重量％程度とする。
【００７０】
次に、白金（Ｐｔ）の微粒子と、活性炭や黒鉛などの粒子状または繊維状のカーボンと、溶剤とを混合してペースト状にし、それを触媒１２とするために集電体１１上に塗布して、カソード電極１６を作成する（ステップＳ３０）。この時、触媒１２中の白金（Ｐｔ）の含有量は、１０重量％〜７０重量％程度とすることが好ましい。
【００７１】
一方、多孔質性のカーボン織布またはカーボンペーパーにＰＴＦＥ（Polytetrafluoroethylene）溶液を含浸させてアノード電極１７側の集電体１３を作成する（ステップＳ４０）。この時、ＰＴＦＥ含有量は５重量％程度とする。
【００７２】
次に、白金（Ｐｔ）−ルテニウム（Ｒｕ）の微粒子と、活性炭や黒鉛などの粒子状または繊維状のカーボンと、溶剤とを混合してペースト状にし、それを触媒１４とするために集電体１３上に塗布して、アノード電極１７を作成する（ステップＳ５０）。この時、触媒１４中の白金（Ｐｔ）とルテニウム（Ｒｕ）の合計含有量は１０重量％〜７０重量％程度とすることが好ましい。また、白金（Ｐｔ）とルテニウム（Ｒｕ）の重量比は、白金（Ｐｔ）：ルテニウム（Ｒｕ）＝５：１〜１：２程度が好ましい。
【００７３】
次に、このようにして作成した固体電解質膜１、カソード電極１６、アノード電極１７とで電解質膜電極接合体１８を形成させ、これを乾燥させる（ステップＳ６０）。この時、乾燥は、窒素やアルゴン（Ａｒ）などの不活性ガス中や真空中で行うことが好ましい。
【００７４】
最後に、これを適宜ケースに収納するなどして燃料電池１０を作成する（ステップＳ７０）。
【００７５】
以上、具体例を参照しつつ、本発明の実施の形態について説明した。しかし、本発明はこれらの具体例に限定されるものではない。
【００７６】
前述の具体例に関して、当業者が適宜設計変更を加えたものも、本発明の特徴を備えている限り、本発明の範囲に含有される。
【００７７】
例えば、アノード電極１７側の触媒１４としては、有機燃料を酸化できるものであればよく、例えば、鉄、ニッケル、コバルト、錫、ルテニウムおよび金からなる群から選ばれる少なくとも１種の金属と白金との合金の微粒子などであってもよい。
【００７８】
また、燃料電池も単一の電解質膜電極接合体で構成したものを図示したが、電解質膜電極接合体を複数枚積層したスタック構造としてもよい。
【００７９】
また、燃料についてもメタノール水溶液を例示し、固体電解質膜の透過を「メタノールクロスオーバー」として説明したが、これに限定されるものではなく、他の有機燃料に対しても同様の効果が期待できる。他の有機燃料としては、メタノールの他にも、エタノール、プロパノ−ルなどのアルコール類、ジメチルエーテルなどのエーテル類、シクロヘキサンなどのシクロパラフィン類、水酸基、カルボキシル基、アミノ基、アミド基などの親水基を有するシクロパラフィン類などを例示することができる。尚、このような有機燃料は、通常５〜９０重量％程度の水溶液として用いられる。
【図面の簡単な説明】
【００８０】
【図１】本発明の第１の実施形態に係る固体電解質膜を説明するための模式断面図である。
【図２】開孔の開口形状を円形とし、千鳥状に配置した場合を説明するための模式図である。
【図３】開孔の開口形状を正六角形とし、平面充填となるようにした場合を説明するための模式図である。
【図４】本発明の第２の実施形態に係る固体電解質膜を説明するための模式断面図である。
【図５】本発明の第３の実施形態に係る固体電解質膜を説明するための模式断面図である。
【図６】本発明の第４の実施形態に係る固体電解質膜の製造方法を説明するためのフローチャートである。
【図７】本発明の第５の実施形態に係る燃料電池を説明するための模式図である。
【図８】本発明の第６の実施形態に係る燃料電池の製造方法を説明するためのフローチャートである。
【符号の説明】
【００８１】
１  固体電解質膜、２  多孔質材料層、３  無機材料層、４  貫通孔、５  開孔、６    固体電解質膜、７  電解質層、８  固体電解質膜、９  電解質、１０  燃料電池、１１  集電体、１２  触媒、１３  集電体、１４  触媒、１６  カソード電極、１７  アノード電極、１８  電解質膜電極接合体
【図１】
2008078099.tif 000003
【図２】
2008078099.tif 000004
【図３】
2008078099.tif 000005
【図４】
2008078099.tif 000006
【図５】
2008078099.tif 000007
【図６】
2008078099.tif 000008
【図７】
2008078099.tif 000009
【図８】
2008078099.tif 000010